(57)【特許請求の範囲】
【請求項１】
下記一般式（１）で示されるホスフィン酸化合物を共重合してなる難燃性ポリエステルを溶融紡糸し、フィラメントをネット上にランダム捕集した後、エンボスローラで圧着した長繊維不織布からなる防草シートであって、エンボス面積率が５〜５０％、遮光率が９０％以上、ＬＯＩ値が２５以上、テーバ耐磨耗性が４級以上である長繊維不織布からなることを特徴とする難燃防草シート。
【化１】
0004779612.tif 000013
（式中、Ｘ１はエステル形成性官能基、Ｒ１は低級アルキレン基あるいはアリーレン（Ａｒｙｌｅｎｅ）基、Ｒ２、Ｒ３は同一もしくは異なる炭素数１〜１０の炭化水素基、ｎ１は１または２の整数、びｎ２、ｎ３はそれぞれ０〜４の整数を表す。）
【請求項２】
前記ポリエステルが、リン原子を含有量で１００〜５００００ｐｐｍ共重合してなることを特徴とする請求項１記載の難燃防草シート。
【請求項３】
前記ホスフィン酸化合物を共重合してなるポリエステルを６０〜１００重量％含有してなる長繊維不織布よりなることを特徴とする請求項１又は２記載の難燃防草シート。
【発明の詳細な説明】
【技術分野】
【０００１】
本発明は防草シートに関する。更に詳しくは、難燃性、防滑性、耐久性に優れ、柔軟、軽量で作業者の負担を軽減し、農業分野、広義の土木分野等で好適に使用可能な長繊維よりなる不織布を基材とする防草シートに関する。
【背景技術】
【０００２】
従来より、防草手段として、いくつかの手段が実用化されている。化学的防草手段としては、除草剤が一般的に使用されているが、効果が一時的であること、また、周囲作物に被害を及ぼすこと、用水に流出すると公害となること、等の問題点を有していた。
そのため、不織布からなる防草シートを敷設して防草を行う手段も実用化され、注目されている（例えば特許文献１参照）。しかしながら、不織布は耐摩耗性に問題があり、耐久性が劣ること（耐用期間約３年が限度）、及び傾斜面に敷設した場合、人が歩行するときに滑りやすい等の問題点を有しており、更にはタバコの吸殻の投げ捨て等で穴あきが起こる場合もあり。
【０００３】
そこで、ニードルパンチ処理による三次元交絡構造を有する長繊維不織布の片面に、微多孔構造を有する難燃性透水性樹脂層樹脂層を供えた防草シートが提案されている（例えば特許文献２参照）。しかしながら、かかる防草シートは、強い降雨であるときは十分な透水性を有するとは言えず、また実用においては泥等により微細孔が閉塞し易く、更に施工時や使用継続時に樹脂層が一部破損すると、使用継続中の作業者歩行や小石等の鋭角部等によって生じた欠陥が伝播して広がり、内層の長繊維不織布の毛羽が多く発生するという問題点を有していた。また、樹脂層塗布という工程増加によるコスト上昇のみならず、重量が大きくなり、作業者に多大な負荷を課すものであった。
【０００４】
また、長繊維を圧着接着して形成した不織布を基材とし、無機粒子、有機粒子を含有する難燃性塗膜層を有する防草シートについて提案されている（例えば特許文献３参照）。しかしながら、かかる防草シートは、透水性が十分でなく、強い降雨時においては十分な防滑性が発揮できず、更に、塗膜層の難燃剤が使用年数経過につれ溶出し、難燃性が低下するという問題を有していた。
【特許文献１】特公平４−５２７２７号公報
【特許文献２】特開２００３−１４３９７５号公報
【特許文献３】特開平１０−１７８９３３号公報
【発明の開示】
【発明が解決しようとする課題】
【０００５】
本発明は、上記に鑑みて、防草性に優れ、軽量で通気及び透水性があり、さらにタバコの投げ捨てなどによる延焼を防止、長期間使用する場合においも難燃性が低下しない性能も有する安価な防草シートを提供することを課題とする。
【課題を解決するための手段】
【０００６】
本発明は、上記課題を解決するために鋭利検討した結果得られたものである。即ち本発明は、（ａ）下記一般式（１）で示されるホスフィン酸化合物を共重合してなる難燃性ポリエステルを主原料としたエンボス面積率が５〜５０％である長繊維不織布からなる防草シートであって、遮光率が９０％以上、ＬＯＩ値が２５以上、テーバ耐磨耗性が４級以上である長繊維不織布からなることを特徴とする難燃防草シート、（ｂ）前記ポリエステルが、リン原子を含有量で１００〜５００００ｐｐｍ共重合してなることを特徴とする（ａ）記載の難燃防草シート、（ｃ）前記ホスフィン酸化合物を共重合してなるポリエステルを６０〜１００重量％含有してなる長繊維不織布よりなることを特徴とする（ａ）又は（ｂ）記載の難燃防草シート、である。
【０００７】
【化１】
0004779612.tif 000002
（式中、Ｘ1はエステル形成性官能基、Ｒ1は低級アルキレン基あるいはアリーレン（Ａｒｙｌｅｎｅ）基、Ｒ2、Ｒ3は同一もしくは異なる炭素数１〜１０の炭化水素基、ｎ1は１または２の整数、びｎ2、ｎ3はそれぞれ０〜４の整数を表す。）
【発明の効果】
【０００８】
本発明による防草シートは、樹脂層を用いずとも実用可能な耐久性を有し、透水性が高く、したがって降雨時の防滑性が高く、更には軽量で作業者に過度の負担を課さず、低コストで優れた防草効果を発揮するという利点がある。
【発明を実施するための最良の形態】
【０００９】
以下、本発明を詳述する。
本発明の防草シートは、上記一般式（１）で示されるホスフィン酸化合物を共重合してなる難燃性ポリエステルを主原料としたエンボス面積率が５〜５０％である長繊維不織布長繊維不織布からなることが好ましい。
【００１０】
上記ホスフィン酸化合物は難燃性を付与することは知られており、前述の通り防草シートの樹脂層等に用いられてきた。ところが、当該ホスフィン酸化合物を含有した長繊維不織布は、エンボス加工による繊維間接着が極めて強力となる効果をも奏するため、耐摩耗性が向上し、樹脂層が無くとも実用に耐えうることを本願発明者らが知見したものである。そして、樹脂層を用いずとも実用に耐えうる耐摩耗性が得られるため、透水性が高く、防滑性に優れ、柔軟で取り扱い性が高く、更には抗菌性をも有する、安価で軽量な防草シートが得られる。更には、ホスフィン酸化合物を添加すると、共重合であるがゆえ、ポリマーＩＶを低めに設定せざるを得ず、単繊維の強度は低下するにもかかわらず、上述の通り圧着が強力になるため、結果として不織布としての強度は高くなり、薄くても実用に用いるに足りる強度を得ることが可能となり、透水性に更に優れた防草シートが得られることも知見した。
当該ホスフィン酸化合物を含有する長繊維不織布の熱圧着が強力となる原因については定かではないが、当該ホスフィン酸化合物は繊維の結晶化を阻害していることが影響していると推測される。
【００１１】
本発明におけるスルホン酸化合物は、下記一般式（２）で表されるスルホン酸金属塩、または下記一般式（３）で表されるスルホン酸ホスホニウム塩であってもよい。
【００１２】
【化２】
0004779612.tif 000003
（式中、Ｘ2はエステル形成性官能基、Ｘ3はＸ2と同一もしくは異なるエステル形成性官
能基あるいは水素原子、Ａ1は芳香族または脂肪族の基、Ｍ1はアルカリ金属またはアルカリ土類金属を示す。）
【００１３】
【化３】
0004779612.tif 000004
（式中、Ｘ4はエステル形成性官能基、Ｘ5はＸ4と同一もしくは異なるエステル形成性官
能基あるいは水素原子、Ａ2は芳香族または脂肪族の基、Ｒ4、Ｒ5、Ｒ6、Ｒ7は水素、ア
ルキル基、アリール（Ａｒｙｌ）基、ヒドロキシアルキル基から選ばれた同一または異なる基、ｎ4は１または２の整数を示す。）
【００１４】
本発明において前記一般式（１）中、Ｘ1は具体的にはカルボキシル基、カルボキシル基の炭素数が１〜６のアルキルエステル、シクロアルキルエステル、アリール（Ａｒｙｌ）エステル、ヒドロキシル基、炭素数２〜７のヒドロキシルアルコキシカルボニル基などが挙げられる。またＲ1として好ましいものはメチレン、エチレン、１，２−プロピレン、１，３−プロピレンなどの低級アルキレン基、１，３−フェニレン、１，４−フェニレンなどのアリーレン（Ａｒｙｌｅｎｅ）基などが挙げられる。またＲ2、Ｒ3としては、炭素数１〜６のアルキル基、シクロアルキル基、アリール（Ａｒｙｌ）基および上記Ｘ1の１価の基などが好ましいものとして挙げられる。
【００１５】
前記一般式（１）で示されるホスフィン酸化合物の具体例としては、９，１０−ジヒドロ−９−オキサ−１０−ホスファフェナンスレン−１０−オキサイド（ＨＣＡ）の他、その他下記化学式（ａ）〜（ｚ）で表される化合物である。
【００１６】
【化４】
0004779612.tif 000005
【００１７】
【化５】
0004779612.tif 000006
【００１８】
【化６】
0004779612.tif 000007
【００１９】
【化７】
0004779612.tif 000008
【００２０】
さらにホスフィン酸化合物としては、上記以外に下記一般式（４）の化合物や一般式（５）で示されるカルボキシホスフィン酸およびその誘導体も有効である。
【００２１】
【化８】
0004779612.tif 000009
（式中、Ｒ8は炭素数１以上２２以下のアルキル基、フェニル基、ナフチル基およびアントラセン基を示し、Ｍ2は金属イオン、アンモニウムイオン、ホスホニウムイオンを示す。）
【００２２】
一般式（４）で示される化合物の具体例としては、フェニルホスフィン酸ナトリウム、フェニルホスフィン酸カリウム、フェニルホスフィン酸リチウム、フェニルホスフィン酸カルシウム、フェニルホスフィン酸マグネシウム等がある。
【００２３】
【化９】
0004779612.tif 000010
（式中、Ｒ11 は炭素原子数４以上の分岐したアルキル基または芳香族基、Ｒ12 、Ｒ13
は水素原子または炭素原子数１〜６の１価の有機基またはヒドロキシル基を有する有機基で互いに同じでも違っていてもよい。また、Ａ3は２価または３価の有機残基を表す。）
【００２４】
一般式（５）で示されるカルボキシホスフィン酸およびその誘導体の具体例としては、（２−カルボキシエチル）フェニルホスフィン酸、（２−カルボキシエチル）−ｔｅｒｔブチルホスフィン酸、（２−カルボキシエチル）１，１−ジメチルヘキシルホスフィン酸、（２−カルボキシエチル）ナフチルホスフィン酸、（２−カルボキシエチル）トルイルホスフィン酸、（２−カルボキシエチル）２，５−ジメチルフェニルホスフィン酸、（２−カルボキシエチル）シクロヘキシルホスフィン酸、（２−カルボキシエチル）−４−クロロフェニルホスフィン酸、（４−カルボキシフェニル）フェニルホスフィン酸、（３−カルボキシフェニル）フェニルホスフィン酸、カルボキシメチルフェニルホスフィン酸、カルボキシメチルナフチルホスフィン酸およびそれらの低級アルコールエステル、低級アルコールジエステル、環状無水物などが挙げられる。
【００２５】
本発明におけるスルホン酸化合物である前記一般式（２）中、Ｘ2はエステル形成性官
能基、Ｘ3はＸ2と同一もしくは異なるエステル形成性官能基あるいは水素原子を示す。エステル形成性官能基の具体例としては、−ＣＯＯＨ、−ＣＯＯＲ、−ＯＨ、−ＯＲ〔各式中Ｒは低級アルキル基、またはフェニル基である〕などを挙げることができる。なお、Ｒで表される低級アルキル基としては、例えばその炭素数が１〜４個の直鎖状または分岐状のものが好ましい。また、Ａ1は芳香族または脂肪族の基を示し、なかでも芳香族基が好ましい。Ｍ1はアルカリ金属またはアルカリ土類金属を示し、アルカリ金属としてはナトリウム、カリウム、リチウムなどが、アルカリ土類金属としてはカルシウム、マグネシウムなどが挙げられる。
【００２６】
前記一般式（２）で示されるスルホン酸化合物はグリコールとの反応物として添加してもよい。かかるスルホン酸化合物の特に好ましい例としては、５−ナトリウムスルホイソフタル酸（およびそのメチルエステル、エチレングリコールエステル）、ｍ−ナトリウムスルホ安息香酸（およびそのメチルエステル、エチレングリコールエステル）、ｐ−ナトリウムスルホ安息香酸（およびそのメチルエステル、エチレングリコールエステル）、ｏ−ナトリウムスルホ安息香酸（およびそのメチルエステル、エチレングリコールエステル）、４−ヒドロキシ−３−ナトリウムスルホ安息香酸（およびそのメチルエステル、エチレングリコールエステル）、３−ヒドロキシ−４−ナトリウムスルホ安息香酸（およびそのメチルエステル、エチレングリコールエステル）、３−ナトリウムスルホサリチル酸（およびそのメチルエステル、エチレングリコールエステル）等を挙げることができる。
【００２７】
本発明において前記一般式（３）中、Ｘ4はエステル形成性官能基、Ｘ5はＸ4と同一も
しくは異なるエステル形成性官能基あるいは水素原子を示す。エステル形成性官能基の具体例としては、−ＣＯＯＨ、−ＣＯＯＲ、−ＯＨ、−ＯＲ〔各式中Ｒは低級アルキル基、またはフェニル基である〕などを挙げることができる。なお、Ｒで表される低級アルキル基としては、例えばその炭素数が１〜４個の直鎖状または分岐状のものが好ましい。また、Ａ1は芳香族または脂肪族の基を示し、なかでも芳香族基が好ましい。
【００２８】
Ｒ4、Ｒ5、Ｒ6及びＲ7 は水素、アルキル基、アリール（Ａｒｙｌ）基、ヒドロキシア
ルキル基よりなる群から選ばれた同一または異なる基を示す。かかるスルホン酸ホスホニウム塩は、一般に対応するスルホン酸とホスフィン類との反応または対応するスルホン酸金属塩とホスホニウムハライド類との反応により容易に合成できる。
【００２９】
前記一般式（３）で示されるスルホン酸ホスホニウム塩はグリコールとの反応物として添加してもよい。かかるスルホン酸ホスホニウム塩の好ましい例としては、３，５−ジカルボキシベンゼンスルホン酸テトラブチルホスホニウム塩、３，５−ジカルボキシベンゼンスルホン酸エチルトリブチルホスホニウム塩、３，５−ジカルボキシベンゼンスルホン酸ベンジルトリブチルホスホニウム塩、３，５−ジカルボキシベンゼンスルホン酸フェニルトリブチルホスホニウム塩、３，５−ジカルボキシベンゼンスルホン酸テトラフェニルホスホニウム塩、３，５−ジカルボキシベンゼンスルホン酸エチルトリフェニルホスホニウム塩、３，５−ジカルボキシベンゼンスルホン酸ブチルトリフェニルホスホニウム塩、３，５−ジカルボキシベンゼンスルホン酸ベンジルトリフェニルホスホニウム塩、３，５−ジカルボメトキシベンゼンスルホン酸テトラブチルホスホニウム塩、３，５−ジカルボメトキシベンゼンスルホン酸エチルトリブチルホスホニウム塩、３，５−ジカルボメトキシベンゼンスルホン酸ベンジルトリブチルホスホニウム塩、３−カルボメトキシベンゼンスルホン酸テトラブチルホスホニウム塩、３−カルボメトキシベンゼンスルホン酸テトラフェニルホスホニウム塩、３，５−ジ（β−ヒドロキシエトキシカルボニル）ベンゼンスルホン酸テトラブチルホスホニウム塩、３，５−ジ（β−ヒドロキシエトキシカルボニル）ベンゼンスルホン酸テトラフェニルホスホニウム塩、３−（β−ヒドロキシエトキシカルボニル）ベンゼンスルホン酸テトラブチルホスホニウム塩、３−（β−ヒドロキシエトキシカルボニル）ベンゼンスルホン酸テトラフェニルホスホニウム塩、４−ヒドロキシエトキシベンゼンスルホン酸テトラブチルホスホニウム塩、２，６−ジカルボキシナフタレン−４−スルホン酸テトラブチルホスホニウム塩、α−テトラブチルホスホニウムコハク酸等を挙げることができる。上記スルホン酸ホスホニウム塩は２種以上併用してもよい。
【００３０】
本発明において、前記ホスフィン酸化合物及び／またはスルホン酸化合物がポリエステル分子鎖に共重合されていることが好ましい。またそのポリエステル分子鎖は、ジカルボン酸成分のうち８０％以上がテレフタル酸またはそのエステル形成性誘導体と、グリコール成分のうち８０％以上がエチレングリコール、トリメチレングリコール、テトラメチレングリコールから選ばれた少なくとも１種のアルキレングリコールまたはそれらのエステル形成性誘導体から得られるものである。共重合体における前記ホスフィン酸化合物及び／またはスルホン酸化合物の含有量は、ホスフィン酸化合物およびスルホン酸化合物として全カルボン酸成分の０．５〜５モル％、好ましくは１〜３モル％である。
【００３１】
本願発明の防草シートは、エンボス面積率を５〜５０％であることが好ましい。かかる範囲とすることにより、遮蔽効果が高く、耐久性が優れる一方で、透水性が高く、防滑性が優れる防草シートが得られる。より好ましいエンボス面積率は１０〜２０％であり、更に好ましくは２１〜５０％。
【００３２】
本発明の防草シートは遮光率がＪＩＳ Ｌ １０５５法による遮光率が９０％以上であることが好ましい。遮光率９０％以上であれば、十分な防草効果が得られるからである。より好ましい遮光率は９５％以上、更に好ましくは９９％以上である。
本願発明の好ましい遮光率を得るための手段は特に限定するものではないが、リン含有不織布を着色することが好ましい。これにより、低目付で軽量な防草シートが得られるからである。着色する方法については、染色や原着が考えられるが、原着であることが好ましい。原着であればエンボス加工における圧着性が向上し、耐磨耗性が向上する傾向にあるからである。
【００３３】
本発明の防草シートは、ＪＩＳ Ｌ １２１８法による透水係数が１０-3ｃｍ／ｓｅｃ．以上であることが好ましい。かかる範囲であれば、防草シート表面に水膜が形成し難く、降雨時等の防滑性が高くなるからである。より好ましい透水係数は１０-3ｃｍ／ｓｅｃ．以上である。
【００３４】
本発明の防草シートは、ＬＯＩ値が２５以上であることが好ましい。かかる条件を満たすことにより、タバコの吸殻等の投げ捨てをされても燃焼して穴開きが発生することが殆ど無く、また山火事等の大事故を防止することが可能となるからである。より好ましいＬＯＩ値は２７以上、更に好ましくは２８以上である。
【００３５】
本願発明の防草シートは、テーバ耐磨耗性が４級以上である長繊維不織布からなることが好ましい。かかる要件を満たすことにより、実用において耐久年数が延長できるからである。
【００３６】
本発明の防草シートは、前記ホスフィン酸化合物ポリエステルが、リン原子を含有量で１００〜５００００ｐｐｍ共重合してなることが好ましい。かかる範囲のリン原子を含有することにより、実用で問題の無い程度の繊維自体の強度を維持し、且つ高い難燃性と耐磨耗性を有する防草シートが得られるからである。より好ましくは５００〜８０００ｐｐｍである。
【００３７】
本発明における共重合ポリエステルは、例えば、特公昭５５−４１６１０号公報に記載される方法で重合することができる。また、本発明におけるリン化合物とは、ポリエステルの構成成分であるジカルボン酸やジオールと反応してポリエステルに共重合することができる化合物である。このホスフィン酸化合物の中の好ましい化合物は、ポリエステルの側鎖又は／及び末端にリン原子を導入することができる化合物であり、側鎖にリン原子を導入できる化合物が特に好ましい。側鎖及び／又は末端にリン原子を含有させることにより、耐加水分解性が向上し、風雨に曝される防草シートとして用いるに特に好適だからである。
【００３８】
リン化合物の付与方法としては、樹脂への練り込みか或いは不職布表面に難燃樹脂を塗布も考えられるが、時間が経過するにつれ難燃性能が低下する傾向がある。これはリン化合物が加水分解等によりブリードアウトするためである。
リン共重合ポリエステル繊維においては、加水分解によるブリードアウトが発生しないため時間経過における難燃性能低下がほとんど発生しない。
【００３９】
本発明の防草シートは、前記ホスフィン酸化合物を共重合してなるポリエステルを６０〜１００重量％含有してなる長繊維不織布よりなることが好ましい。かかる範囲含有することにより、上記効果を得ることができるからである。他成分は特に限定するものではないが、熱圧着性等の観点から、例えばポリエチレンテレフタレート、ポリブチレンテレフタレート、ポリテトラメチレンテレフタレート等のポリエステル系であることが好ましい。
【００４０】
上記の共重合ポリエステルを紡糸する際に紡糸口金温度を２７５〜３００℃にすることが望ましい。３００℃を超えると糸切れといった問題が生じ、２７０℃未満であると強度が弱いといった問題が生じるからである。
【００４１】
得られた繊維は、通常のポリエステル繊維と比較して強伸度特性が低い為、エンボス工程における条件、等を工夫することにより、高温、多湿下での強度保持率を向上させることとしている。
【００４２】
本発明の防草シートは目付が８０〜４００ｇ／ｍ2であることが好ましい。かかる範囲であれば、実用に耐える物性を維持し、優れた透水性が得られ、かつ作業者の負担を軽減できるからである。より好ましくは９０〜３００ｇ／ｍ2、、更に好ましくは１００〜２８０、特に好ましくは１１０〜２５０ｇ／ｍ2である。
【００４３】
本発明の防草シートに用いる不織布を構成する繊維は難燃レジンを使用することによって通常より低い繊維径が可能となる。１．１ｄｔｅｘ〜６．６ｄｔｅｘであることが好ましい。かかる範囲であれば不織布が薄くても高い遮光性が得られるからである。より好ましくは１．３〜５．５ｄｔｅｘ、更に好ましくは１．５〜４．４ｄｔｅｘ、特に好ましくは１．７〜２．９ｄｔｅｘである。
【実施例】
【００４４】
以下、実施例により、本発明を具体的に説明する。しかしながら、本発明はこれらによって限定されるものではない。なお、以下の実施例の評価および特性値は、以下の測定法によった。
【００４５】
[目付及、厚さ、強度及び伸度]
ＪＩＳ Ｌ−１０９６法に準ずる。
【００４６】
[遮光率]
ＪＩＳ  Ｌ  １０５５法  による。
【００４７】
[難燃性（ＬＯＩ値）]
ＬＯＩ値とは、限界酸素指数のことであり、ＪＩＳＫ ７２０１−１９９５酸素指数法になる高分子材料の燃焼性試験方法にて測定できる。ＬＯＩ 値が大きい程、難燃性に優れる。ＪＩＳ  Ｌ  １０９１法  繊維製品の燃焼試験（Ｂ法）に準じて判定を行なった。
【００４８】
[テーバ磨耗]
ＪＩＳ  Ｌ    １０９６法による
【００４９】
[防草性評価試験方法]
実施例、比較例の各防草シートを屋外に敷設して防草性の評価を行った。敷設条件は、４月〜翌１０月までの１８ヶ月間、場所は、千葉県とした。その結果、実施例、比較例ともに防草シートを敷設した部分には、草が生えず（評価○）良好な防草性が得られることが確認できた。
【００５０】
[実用透水性評価]
上記防草性評価中、降雨日に、滑りやすさ、表面の目視観察により総合的に判断した。
【００５１】
（実施例1〜２）
テレフタル酸をカルボン酸成分としエチレングリコールをグリコール成分とし、前記のホスフィン酸化合物（Ｓ）をリン原子含有率が５０００ｐｐｍとなるよう側鎖に共重合させたリン原子含有共重合ポリエステルを用いて溶融紡糸（口金温度：２８５℃）し、フィラメントをネット上にランダム捕集した後、エンボスローラ（２４０℃）（面積率１１％）圧着して表1に示した太さ、目付のスパンボンド不織布シートを製造した。
【００５２】
（実施例３）
テレフタル酸をカルボン酸成分としエチレングリコールをグリコール成分とし、前記のホスフィン酸化合物（Ｓ）をリン原子含有率が５０００ｐｐｍとなるよう側鎖に共重合させたリン原子含有共重合ポリエステルにカーボンブラックを含有した上記レジンをカーボンブラック比率が全構成の０．３％になるように混合して、溶融紡糸（口金温度：２８５℃）し、フィラメントをネット上にランダム捕集した後、エンボスローラ（２４０℃）（面積率２１％）で圧着して表1に示した太さ、目付のスパンボンド不織布シートを製造した。
【００５３】
（比較例１）
ポリエチレンテレフタテートを溶融紡糸し、フィラメントをネット上にランダム捕集  した後、エンボスローラ（２４５℃）（面積率１１％）で圧着して表1及び２に示した  太さ、目付のスパンボンド不織布シートを製造した。
【００５４】
（比較例２）
テレフタル酸をカルボン酸成分としエチレングリコールをグリコール成分とし、前記のホスフィン酸化合物（Ｓ）をリン原子含有率が５０ｐｐｍとなるよう共重合させたリン原子含有共重合ポリエステルを用いて溶融紡糸（口金温度：Regと同じ温度  ２８５  ℃）し、フィラメントをネット上にランダム捕集した後、エンボスローラ（２４5℃）（面積率１１％）で圧着して表1に示した太さ、目付のスパンボンド不織布シートを製造した。
【００５５】
（比較例３）
上記同様の方法でポリエステルスパンボンド  目付１３０ｇ／ｍ2  厚さ１．３ｍｍを製造し、ニードルパンチ処理した長繊維不職布を得た。得られた不織布をアクリル樹脂（大日本インキ化学工業製、商品名「ボンコートＲ３３６０」）６５重量部に、燐・窒素系難燃剤（丸菱油化製、ノンネンＲ９９６−１（ポリ燐酸カルバメート））３５重量部を混合したエマルジョン樹脂を、固形分７０ｇ／ｍ2の割合で含浸し、乾燥した後、１４０℃で５分間熱処理し、目付２００ｇ／ｍ2の不織布を得た。
【００５６】
【表１】
0004779612.tif 000011
【００５７】
【表２】
0004779612.tif 000012
【産業上の利用可能性】
【００５８】
本発明は、優れた難燃性、防草性能と防滑性、耐久性を有し、更に柔軟・軽量で取り扱い性が良い防草シートを低コストで提供することができるものであり、産業の発展に寄与すること大である。